(57)【要約】      （修正有）【課題】加飾シート本体が薄かったり、形成されるエンボス凹凸が浅く大柄であったりする場合であっても、加飾成形のための射出成形の際に立体感が失われにくい、加飾成形体製造用の加飾シート、及び前記シートの製造方法の提供。【解決手段】加飾成形体の製造に用いられる加飾シート１０であって、表面にエンボス凹凸面を有する樹脂層２を備えた加飾シート本体４と、エンボス凹凸面の凹部を充填し、且つ、２０℃における引張弾性率が２〜１０ＭＰａである弾性体を含む弾性保護層５と、を備える加飾成形用加飾シート。【選択図】図１
2020179611.tif 000002
【特許請求の範囲】
【請求項１】
加飾成形体の製造に用いられる加飾シートであって、
表面にエンボス凹凸面を有する樹脂層を備えた加飾シート本体と、前記エンボス凹凸面の凹部を充填し、且つ、２０℃における引張弾性率が２〜１０ＭＰａである弾性体を含む弾性保護層と、を備えることを特徴とする加飾成形用加飾シート。
【請求項２】
前記弾性体は弾性シリコーンを含む請求項１に記載の加飾成形用加飾シート。
【請求項３】
前記弾性体は、２０℃において、溶液粘度５〜１００Ｐａ・ｓであり、溶剤含有率５質量％以下である弾性体液状原料の硬化物である請求項１または２に記載の加飾成形用加飾シート。
【請求項４】
前記弾性保護層は、前記エンボス凹凸面に対する剥離強度が０．３０ｋｇ/２５ｍｍ以下である易剥離性を有する請求項１〜３の何れか１項に記載の加飾成形用加飾シート。
【請求項５】
前記加飾シート本体は、前記表面の前記エンボス凹凸面がその裏面にまで型押しされている請求項１〜４の何れか１項に記載の加飾成形用加飾シート。
【請求項６】
前記弾性保護層は表面が平坦である請求項１〜５の何れか１項に記載の加飾成形用加飾シート。
【請求項７】
前記加飾シート本体は繊維絡合体を含む繊維基材と繊維基材に積層された前記樹脂層とを含み、前記エンボス凹凸面がポリウレタンを含む表面を有する皮革様シートである請求項１〜６の何れか１項に記載の加飾成形用加飾シート。
【請求項８】
前記加飾シート本体の２０℃におけるＣＭＤ方向の引張弾性率をＢ１（ＭＰａ）とし、
前記弾性保護層の２０℃における引張弾性率をＢ２（ＭＰａ）とした場合、
Ｂ１／Ｂ２が１〜３０の範囲にある、請求項１〜７の何れか１項に記載の加飾成形用加飾シート。
【請求項９】
前記加飾シート本体の平均厚さが０．３５〜５ｍｍである請求項１〜８の何れか１項に記載の加飾成形用加飾シート。
【請求項１０】
請求項１に記載の加飾成形用加飾シートの製造方法であって、
表面にエンボス凹凸面を有する樹脂層を備えた加飾シート本体を準備する工程と、
前記エンボス凹凸面の凹部を充填し、且つ、表面が平坦になるように、２０℃における溶液粘度が５〜１００Ｐａ・ｓであり、溶剤含有率５質量％以下の弾性体液状原料を塗布し、前記弾性体液状原料を硬化させて前記弾性保護層を形成する工程と、を備えることを特徴とする加飾成形用加飾シートの製造方法。
【請求項１１】
前記弾性保護層は弾性シリコーンを含む請求項１０に記載の加飾成形用加飾シートの製造方法。
【請求項１２】
前記加飾シート本体は、前記表面の前記エンボス凹凸面が前記表面に対する裏面まで型押しされている請求項１０または１１に記載の加飾成形用加飾シートの製造方法。
【請求項１３】
請求項１〜９の何れか１項に記載の加飾成形用加飾シートまたはそれを立体的な形状に賦形して得られたプリフォーム成形体を、金型のキャビティ内に配置する工程と、
前記金型内の前記プリフォーム成形体の前記弾性保護層が配された面に対する裏面側に溶融樹脂を射出することにより、インモールド成形体を成形する工程と、
前記インモールド成形体から前記弾性保護層を剥離することにより前記エンボス凹凸面を露出させる工程と、を備えることを特徴とする加飾成形体の製造方法。
【発明の詳細な説明】
【技術分野】
【０００１】
本発明は、表面にエンボス凹凸面を有する加飾成形体の製造に関する。詳しくは、射出成形により成形された樹脂成形体の表面にエンボス凹凸面を有する加飾シートを一体化した加飾成形体を製造する場合において、加飾シートに形成されたエンボス凹凸面を射出成形時に崩れにくくする加飾成形体の製造方法に関する。
【背景技術】
【０００２】
車両、航空機等の内装部品、携帯電話，モバイル機器，家電製品の筐体，建材，家具，雑貨等の外装部材として、加飾シートを表面に配した加飾成形体が知られている。
【０００３】
例えば、下記特許文献１は、フィルムインサート成型において成形品の表面に凹凸模様を付与するための樹脂製の加飾フィルムであって、凹凸模様が設けられた賦形層フィルムと、凹凸模様に密着した保護層フィルムからなり、賦形層フィルムと保護層フィルムが弱接着されているフィルムインサート成型用加飾フィルムを開示する。そして、特許文献１は、樹脂Ａにより凹凸模様を有する賦形層フィルムを形成する工程と、凹凸模様を埋める樹脂Ｂからなる保護層フィルムを積層する工程により、フィルムインサート成型用加飾フィルムを製造することが開示されている。また、特許文献１は、樹脂Ａからなる賦形層フィルムの凹凸模様の上に樹脂Ｂを溶融、押し出すことにより保護層フィルムを積層したり、樹脂Ａからなる賦形層フィルムの凹凸模様の上に、該樹脂Ａよりも融点が低い樹脂Ｂからなるフィルムを重ねて、熱ラミネートにより樹脂Ｂを溶融させて保護層フィルムを積層したりして、フィルムインサート成型用加飾フィルムを製造することを開示する。
【０００４】
また、例えば、下記特許文献２は、保護フィルムで保護された立体的な加飾面を有する保護フィルム付人工皮革に賦形して得られたプリフォーム成形体を、金型のキャビティ内に配置し、インモールド成形して射出成形体の表面に保護フィルム付人工皮革を一体化したインモールド成形体を製造し、インモールド成形体から保護層を剥離することにより加飾成形体を得ることを開示する。また、特許文献２は、保護フィルム付人工皮革が不織布の一面に積層されたエンボス凹凸面の凹部を充填するように樹脂を溶融塗工して形成されることを開示する。
【先行技術文献】
【特許文献】
【０００５】
【特許文献１】特開２０１３−４３４１７号公報
【特許文献２】特開２０１６−１２４１５６号公報
【発明の概要】
【発明が解決しようとする課題】
【０００６】
特許文献１や特許文献２に開示されたような方法により、立体的なエンボス凹凸を有するシートの表面に、溶融樹脂を押し出して保護層を積層したり、樹脂フィルムを溶融させて熱ラミネートすることにより保護層を積層したりする場合、加飾シートが薄かったり、形成されるエンボス凹凸が浅く大柄な場合には、射出成形の際に、立体的な触感が失われたり低下したりしやすかった。また、保護層を積層するときの熱により立体的なエンボス凹凸が消失したり、凹部の深さが浅くなったりして、立体的な触感が失われたり低下したりすることもあった。
【０００７】
本発明は、加飾成形体の製造に用いられる加飾シートにおいて、加飾シートが薄かったり、形成されるエンボス凹凸が浅く大柄な場合であっても、立体的な触感が失われたり、低下したりしにくい加飾成形体の製造方法を提供することを目的とする。
【課題を解決するための手段】
【０００８】
本発明の一局面は、加飾成形体の製造に用いられる加飾シートであって、表面にエンボス凹凸面を有する樹脂層を備えた加飾シート本体と、エンボス凹凸面の凹部を充填し、且つ、２０℃における引張弾性率が２〜１０ＭＰａである弾性体を含む弾性保護層と、を備える加飾成形用加飾シートである。このような加飾シートによれば、エンボス凹凸面の凹部を充填して覆う弾性保護層が、射出成形の際の溶融樹脂の圧力によりエンボス凹凸が金型の表面に押し付けられるときのクッションとなり、射出圧により立体的な触感が失われたり、低下したりすることが緩和される。そのために、加飾シート本体が薄かったり浅く大柄なエンボス凹凸が形成された場合であっても、立体的な触感が失われたり、低下したりしにくくなる。また、このような弾性保護層は易剥離性にも優れる。弾性保護層としては、例えば、シリコーンゴムやシリコーンエラストマー等の弾性シリコーンが易剥離性にも優れる点から好ましい。
【０００９】
また、弾性体は、２０℃において、溶液粘度５〜１００Ｐａ・ｓであり、溶剤含有率５質量％以下である弾性体液状原料の硬化物であることが、弾性保護層の形成時に常温で塗布できるために、熱の影響や溶剤の影響によるエンボス凹凸の立体的な触感の低下を抑制できる点から好ましい。
【００１０】
また、弾性保護層は、エンボス凹凸面に対する剥離強度が０．３０ｋｇ/２５ｍｍ以下である易剥離性を有することが、加飾成形体の成形後にエンボス凹凸面から弾性保護層を剥離しやすい点から好ましい。
【００１１】
また、加飾シート本体は、表面のエンボス凹凸面がその裏面にまで型押しされていることが、上述した加飾成形用加飾シートを用いた効果が顕著になる点から好ましい。
【００１２】
また、弾性保護層は表面が平坦であることが、射出成形に用いられる金型のキャビティの表面に弾性保護層の表面が吸着するように密着して射出成形の際に位置ズレを生じにくくなる点から好ましい。
【００１３】
また、加飾シート本体は不織布等の繊維絡合体を含む繊維基材と繊維基材に積層された樹脂層とを含み、エンボス凹凸面がポリウレタンからなる表面を有する皮革様シートであることが、しなやかな皮革様の風合いを有する表面が得られる点から好ましい。
【００１４】
また、加飾シート本体の２０℃におけるＣＭＤ方向の引張弾性率をＢ１（ＭＰａ）、弾性保護層の２０℃における引張弾性率をＢ２（ＭＰａ）とした場合、Ｂ１／Ｂ２が１〜３０の範囲にあることが、射出成形の際の溶融樹脂の圧力によりエンボス凹凸が金型の表面に押し付けられて、立体的な触感が失われたり低下したりすることがとくに緩和されやすい点から好ましい。なお、「ＣＭＤ方向」とは、加飾シート本体の生産時に工程を移動させる方向を横切る幅方向である。
【００１５】
また、加飾シート本体の平均厚さが０．３５〜５ｍｍであることが、弾性保護層が充分なクッション性を発揮する効果が高い点から好ましい。
【００１６】
また、本発明の他の一局面は、上述した加飾成形用加飾シートの製造方法であって、表面にエンボス凹凸面を有する樹脂層を備えた加飾シート本体を準備する工程と、エンボス凹凸面の凹部を充填し、且つ、表面が平坦になるように、２０℃における溶液粘度が５〜１００Ｐａ・ｓであり、溶剤含有率５質量％以下の弾性体液状原料を塗布し、弾性体液状原料を硬化させて弾性保護層を形成する工程と、を備える。このような加飾成形用加飾シートの製造方法によれば、弾性体液状原料の溶液粘度を調整することにより、エンボス凹凸面の凹部に弾性体を充分に浸透させやすくすることができる。また、溶剤含有率５質量％以下の弾性体液状原料を用いることにより、弾性体液状原料を塗布したときに樹脂層が膨潤したり溶解したりすることにより、エンボス凹凸面の立体的な触感を失わせたり低下させたりすることが抑制される。また、常温で弾性保護層を形成できるために、溶融樹脂を用いて保護層を形成する場合に生じるような、エンボス凹凸面が熱による影響を受けない。
【００１７】
また、本発明の他の一局面は、上記何れかの加飾成形用加飾シートまたはそれらを立体的な形状に賦形して得られたプリフォーム成形体を、金型のキャビティ内に配置する工程と、金型内のプリフォーム成形体の弾性保護層が配された面に対する裏面側に溶融樹脂を射出することにより、インモールド成形体を成形する工程と、インモールド成形体から弾性保護層を剥離することによりエンボス凹凸面を露出させる工程と、を備える加飾成形体の製造方法である。
【発明の効果】
【００１８】
本発明によれば、エンボス凹凸面の立体的な形状が失われたり低下したりしにくい加飾成形体が提供される。
【図面の簡単な説明】
【００１９】
【図１】図１は、実施形態の加飾成形用加飾シート１０の模式断面図である。
【図２】図２は、加飾成形用加飾シート１０の製造方法の各工程を説明する模式断面図である。
【図３】図３は、実施形態の加飾シート本体４の斜視模式図である。
【図４】図４は、加飾シート１０の厚さを説明する模式断面図である。
【図５】図５は、加飾シート１０を用いて加飾成形体を成形する各工程を説明する模式断面図である。
【図６】図６は、加飾シート１０のプリフォーム成形体２０を用いて加飾成形体を成形する各工程を説明する模式断面図である。
【発明を実施するための形態】
【００２０】
はじめに、本実施形態の加飾成形用加飾シート（以下単に加飾シートとも称する）の構成を図１を参照して詳しく説明する。
【００２１】
図１に示すように、本実施形態の加飾シート１０は、繊維基材１の表面に積層された、表面にエンボス凹凸面４ａを有する樹脂層２を備えた人工皮革等の皮革様シートである加飾シート本体４と、エンボス凹凸面４ａの凹部を充填し、且つ、表面が平坦である易剥離性の弾性体からなる弾性保護層５とを備える。本実施形態では加飾シート本体としてこのような皮革様シートを用いた例について詳しく説明するが、加飾シート本体は、皮革様シートに限られず、単層の樹脂フィルムからなり、表面にエンボス凹凸面が形成されたシートであってもよい。
【００２２】
本実施形態の加飾シート１０の製造方法の一例について、図２を参照して説明する。加飾シート１０の製造においては、はじめに、図２（ａ）に示すような、繊維基材１の表面に積層された、表面が平坦な樹脂層１２を備えた、エンボス処理によりエンボス凹凸を付与できる可撓性シート１３を準備する。
【００２３】
可撓性シートとしては、本実施形態で代表例として詳述する、繊維基材１に積層形成された平坦な樹脂層１２を備える、人工皮革等の皮革様シートの他、ポリウレタンや熱可塑性エラストマー等の単層のフィルムやその他の熱可塑性樹脂のフィルムであってもよい。意匠性に優れる点からは、皮革様シートであることが、皮革様の風合いを付与できる点から好ましい。
【００２４】
本実施形態で代表例として詳述する、可撓性シートとして用いられる皮革様シートは、繊維基材に積層形成された銀付調の樹脂層を備える人工皮革や合成皮革である。
【００２５】
繊維基材は、不織布，織物，編物等の繊維絡合体を含み、好ましくは、繊維絡合体に含浸付与された高分子弾性体を含む。
【００２６】
繊維絡合体を形成する繊維の種類は特に限定されない。繊維を形成する樹脂の具体例としては、例えば、ポリエチレンテレフタレート（ＰＥＴ），変性ポリエチレンテレフタレート，ポリブチレンテレフタレート（ＰＢＴ），ポリトリメチレンテレフタレート（ＰＴＴ），ポリトリエチレンテレフタレート，ポリヘキサメチレンテレフタレート，ポリプロピレンテレフタレート，ポリエチレンナフタレート等の芳香族ポリエステル系樹脂；ポリ乳酸，ポリエチレンサクシネート，ポリブチレンサクシネート，ポリブチレンサクシネートアジペート，ポリヒドロキシブチレート−ポリヒドロキシバリレート共重合体等の脂肪族ポリエステル系樹脂；ポリアミド６，ポリアミド６６，ポリアミド６１０，ポリアミド１０，ポリアミド１１，ポリアミド１２，ポリアミド６−１２等のポリアミド系樹脂；ポリプロピレン，ポリエチレン，ポリブテン，ポリメチルペンテン，塩素系ポリオレフィン，エチレン酢酸ビニル共重合体，スチレンエチレン共重合体等のポリオレフィン系樹脂等が挙げられる。
【００２７】
また、繊維絡合体を形成する繊維の繊度は特に限定されないが、１ｄｔｅｘ以下、さらには０．００１〜０．８ｄｔｅｘ、とくには０．０５〜０．５ｄｔｅｘの繊度を有するような極細繊維を含むことが、充実感のある風合いを付与できたり、熱変形時に樹脂層の形状に追随しやすかったりする点から好ましい。極細繊維は、海島型複合繊維のような極細繊維形成型繊維を経て形成されるような、複数本の極細単繊維が集束してなる繊維束として存在していてもよい。
【００２８】
また、繊維基材は、繊維絡合体に含浸付与された高分子弾性体を含有することが好ましい。高分子弾性体の具体例としては、例えば、ポリウレタン，アクリロニトリルエラストマー，オレフィンエラストマー，ポリエステルエラストマー，ポリアミドエラストマー，アクリルエラストマー等が挙げられる。繊維基材中の高分子弾性体の含有割合は特に限定されないが、５〜６０質量％、さらには、８〜４０質量％であることが好ましい。
【００２９】
繊維基材の厚さは特に限定されないが、２５０〜７５０μｍ程度であることが好ましい。
【００３０】
このような繊維基材の表面に銀付調の樹脂層を形成することにより、人工皮革等の皮革様シートが得られる。樹脂層を形成するための樹脂としては、従来から皮革様シートの銀付調の樹脂層の形成に用いられている、ポリウレタン，アクリル系弾性体，シリコーン系弾性体等の高分子弾性体が挙げられる。銀付調の樹脂層の厚さは、特に限定されないが、３０〜５００μｍ、さらには、５０〜２００μｍであることが、表面のエンボス凹凸面がその裏面にまで型押しされるような、皮革様シートが得られやすい点から好ましい。
【００３１】
エンボス凹凸面を型押しする前の皮革様シートの厚さは特に限定されないが、０．３５〜２．５０ｍｍ、さらには、０．３５〜１．５０ｍｍであることが表面のエンボス凹凸面がその裏面にまで型押しされやすい薄く柔らかい可撓性シートになりやすい点から好ましい。
【００３２】
そして、本実施形態の加飾シートの製造方法においては、図２（ｂ）に示すように、例えば、凹凸１４が彫られたエンボスプレス型３（３ａ，３ｂ）を用いて熱プレスすることにより、可撓性シート１３をエンボス加工する。このようなエンボス加工により、図２（ｃ）に示すように、表面にエンボス凹凸面４ａを有する樹脂層２を備えた加飾シート本体４が得られる。なお、加飾シート本体４は、樹脂層２の表面のエンボス凹凸面４ａが繊維基材１の裏面まで型押しされて、繊維基材１の裏面にエンボス凹凸面が転写された凹凸面４ｂが形成されている。このような樹脂層２の表面のエンボス凹凸が繊維基材の裏面にまで転写される可撓性シート１３は、薄く柔らかい可撓性シートにエンボス加工することにより形成される。
【００３３】
図３は、上述のように可撓性シート１３をエンボス加工することにより形成された、樹脂層２の表面のエンボス凹凸面４ａが繊維基材１の裏面まで型押しされて、繊維基材１の裏面に凹凸面４ｂが形成された加飾シート本体４の斜視模式図である。エンボス凹凸面としては、図３に示したような四角形状の凸部や、楕円，半球状の凸部が縁である凹部で囲まれて５．０〜２０．０ｍｍ程度のマスが縦横に隣接しているようなクロコダイル調の模様等が挙げられる。このような表面にエンボス凹凸面を有する樹脂層を備えた加飾シート本体４は、立体的な触感が付与され、最終製品の意匠性に優れる点から好ましい。
【００３４】
薄く柔らかい可撓性シートに形成されたエンボス凹凸を備える加飾シート本体４は、後述する加飾成形工程において、射出成形の際の溶融樹脂の圧力により凹凸面４ｂの凸部が金型の表面に押し付けられて立体的な形状が失われたり、低下したりしやすい。本実施形態の製造方法によれば、このような射出成形の際の溶融樹脂の圧力により立体的な形状が失われたり低下したりしやすい加飾シート本体を用いた場合であっても、エンボス凹凸が失われたり低下したりしにくくなる。
【００３５】
なお、皮革様シートの樹脂層の表面にエンボス凹凸面を形成する方法としては、上述したようなエンボス型を用いる方法に限られず、周面に凹凸が彫られたエンボスロールを用いたり、皮革様シートの樹脂層を形成する際に、繊維基材の表面に、乾式造面法、ダイレクトコート法等の方法によりポリウレタン等の高分子弾性体を含む樹脂層を形成する際にエンボス凹凸面を形成したりする方法であってもよい。具体的には、乾式造面法の場合、エンボス模様を有する離型紙などの支持基材上に高分子弾性体を含む樹脂膜を形成した後、その樹脂膜の表面に接着剤を塗布し、繊維基材の表面に貼り合せて、必要によりプレスして接着し、離型紙を剥離することによりエンボス凹凸面を有する樹脂層を形成する方法が挙げられる。また、ダイレクトコート法の場合、高分子弾性体を含む液状樹脂または樹脂液を繊維基材の表面に直接塗布した後、硬化させることにより銀付調の樹脂層を形成した後、エンボスロール等を用いてエンボス凹凸面を形成することによりエンボス凹凸面を有する樹脂層を形成する方法が挙げられる。
【００３６】
本実施形態の加飾シートの製造方法においては、図１に示すように、表面にエンボス凹凸面４ａを有する樹脂層２を備えた加飾シート本体４のエンボス凹凸面４ａに、その凹部を充填し、且つ、表面が平坦になるような、易剥離性の弾性保護層５を形成する。弾性保護層５の形成方法の一例を図２（ｄ）を参照して説明する。
【００３７】
弾性保護層５は、図２（ｄ）に示すような、樹脂液槽１１に弾性体液状原料１５を貯留し、加飾シート本体４のエンボス凹凸面４ａのその凹部に弾性体液状原料１５を充填するように、弾性体液状原料１５に加飾シート本体４の樹脂層２の表面のエンボス凹凸面４ａを浸漬する。そして、その状態で、弾性体液状原料１５中の弾性体を硬化させることにより、エンボス凹凸面４ａの凹部を充填し、且つ、表面が平坦である弾性保護層５を形成させる。
【００３８】
このとき、樹脂液槽１１の底面は平坦であるために、形成される弾性保護層５の表面も平坦になる。また、樹脂液槽１１の底面に貯留される弾性体液状原料１５の量や、エンボス凹凸面４ａを弾性体液状原料１５に浸漬する深さを調整することにより、弾性保護層５の厚さを調整することができる。
【００３９】
ここで弾性体は、２０℃において、２〜１０ＭＰａの引張弾性率（Ｂ２）を有するゴム弾性またはエラストマー弾性を有するゴムまたはエラストマーである。このような弾性体によれば、クッション性に優れるとともに、易剥離性にも優れる弾性保護層が得られる。弾性体の２０℃における引張弾性率が２ＭＰａ未満の場合には、強度が低くなりやすいために剥離するときに切断しやすくなり、剥離工程が煩雑になる傾向がある。また、引張弾性率が１０ＭＰａを超える場合には、硬くなりすぎてクッション性が低下する傾向がある。
【００４０】
また、このような弾性保護層を形成するための弾性体液状原料としては、２０℃において、溶液粘度５〜１００Ｐａ・ｓである弾性体の樹脂液であることがとくに好ましい。弾性体液状原料の溶液粘度が高すぎる場合には、エンボス凹凸面の凹部を充分に充填するように弾性体液状原料が凹部に浸透しにくくなる。また、溶液粘度が低すぎる場合には、弾性体液状原料に含まれる弾性体の硬化に時間がかかりやすくなる。なお、溶液粘度とは、JIS K 7177に記載された方法に基づき、単一円筒回転粘度計を用いる方法で測定された弾性体液状原料の粘度lを下式に代入して求めた見掛け粘度 (Ｐａ・ｓ)  のことである。
見掛け粘度 (Ｐａ・s)＝（Ａ×ｋ×ｌ）/１０００
Ａ：装置の種類による係数（Ａ形に対しては1，Ｂ形に対しては２，Ｃ形に対しては８）
ｋ：回転数及びスピンドルの組合せに基づく係数（単位：ｍＰａ・ｓ）
【００４１】
また、このような弾性保護層を形成するための弾性体液状原料としては、溶剤含有率５質量％以下の弾性体液状原料、さらには無溶剤タイプの弾性体液状原料であることが弾性体液状原料を塗布したときに樹脂層を膨潤させたり溶解させたりすることにより、エンボス凹凸面の立体的な触感を失わせたり、低下させたりしにくくなる点から好ましい。
【００４２】
また、このような弾性保護層を形成するための弾性体液状原料は、常温で硬化する常温硬化型の弾性体であることが好ましい。このような常温硬化型の弾性体の液状原料によれば、常温で弾性体を硬化させて弾性保護層を形成できるために、溶融樹脂を用いて保護層を形成する場合に生じるように、エンボス凹凸面が熱により浅くなる等の影響を受けない点から好ましい。
【００４３】
上述したような弾性保護層を形成するための弾性体としては、易剥離性とクッション性に優れる弾性体であれば特に限定なく用いられる。具体的には、例えば、シリコーンゴムやシリコーンエラストマー等の弾性シリコーン、無溶剤タイプの常温硬化型のシリコーンゴム等の架橋性弾性体が、易剥離性とクッション性に優れる点からとくに好ましい。
【００４４】
本実施形態においては、図２（ｄ）に示したように、樹脂液槽１１に弾性体液状原料１５を貯留し、加飾シート本体４のエンボス凹凸面４ａの凹部に弾性体液状原料を充填するように、弾性体液状原料に加飾シート本体４のエンボス凹凸面４ａを浸し、弾性体液状原料１５中の弾性体を硬化させる方法により、エンボス凹凸面４ａの凹部を充填し、且つ、表面が平坦である弾性保護層５を形成させる方法を例示した。弾性保護層の形成方法はこのような方法に限定されない。具体的には、例えば、加飾シート本体のエンボス凹凸面に弾性体液状原料をローラーで塗布したり、ナイフコーターでコートしたり、スプレーコートしたりするような方法で、弾性体液状原料を塗布し、常温、または、必要であれば光照射や加熱により、弾性体を硬化させることにより、弾性保護層を形成してもよい。
【００４５】
また、加飾シートの易剥離性は、エンボス凹凸面に対する弾性保護層の剥離強度が０．３０ｋｇ/２５ｍｍ以下、さらには０．１５ｋｇ/２５ｍｍ以下であることが、加飾成形体の成形後にエンボス凹凸面から弾性保護層を選択的に剥離しやすい点から好ましい。また、その下限としては、０．０１ｋｇ/２５ｍｍ以上であることが好ましい。
【００４６】
そして、図２（ｄ）に示したように、加飾シート本体４のエンボス凹凸面４ａの凹部に弾性体液状原料１５を充填するように加飾シート本体４のエンボス凹凸面４ａを弾性体液状原料１５に浸した後、弾性体を硬化させることにより、エンボス凹凸面４ａの凹部を充填し、且つ、表面が平坦である易剥離性の弾性体からなる弾性保護層５が形成される。そして、弾性体の硬化後に、樹脂液槽１１から弾性保護層５が積層形成された加飾シート１０を取り出すことにより、図２（ｅ）または図１に示したような、加飾シート１０が得られる。
【００４７】
加飾シート１０は、表面が平坦な弾性体層であることにより、次の工程である、射出成形に用いる金型のキャビティの表面に弾性保護層の表面が吸着するように密着しやすくなる。ここで平坦な表面とは、加飾シート本体のエンボス凹凸面が反映されていない程度の平坦な表面であることであり、とくには、マイクロスコープで観察した画像データに基づく表面粗さ指標Ｒａが１０μｍ以下のような平坦な表面であることが好ましい。
【００４８】
加飾シート本体の平均厚さは、図４を参照すれば、エンボス凹凸面４ａの凸部の平均面を加飾シート本体の上面Ｕとし、加飾シート本体４の裏面の凹凸面４ｂの平均面を下面Ｂとしたときの上面Ｕから下面Ｂまでの平均厚さを加飾シート本体４の平均厚さＡ１（ｍｍ）とした場合、平均厚さＡ１が０．３５〜７ｍｍ、さらには０．３５〜５ｍｍ、とくには０．５〜２．５ｍｍであることが、弾性保護層５が充分なクッション性を発揮する効果が高い点から好ましい。加飾シート本体の平均厚さが大きい場合、すなわちシボ深さが大きい場合は、射出成形の際に、凹凸部に溶融樹脂のせん断が掛かりやすく、弾性保護層を設けても樹脂充填圧によりシボが潰れやすくなる傾向がある。また、弾性保護層５の厚さも特に限定されないが、図４を参照すれば、加飾シート１０の平均厚さＡ３（ｍｍ）から加飾シート本体の平均厚さＡ１を減じて得られる弾性保護層５の平均厚さＡ２が０．３５〜５ｍｍ、さらには０．５〜３ｍｍであることが、弾性保護層５が充分なクッション性を発揮する効果が高い点から好ましい。
【００４９】
また、２０℃における加飾シート本体４のＣＭＤ方向の引張弾性率Ｂ１（ＭＰａ）を２０℃における弾性保護層５を形成する弾性体の引張弾性率Ｂ２（ＭＰａ）で割った値Ｂ１／Ｂ２が１〜３０、さらには３〜２０であることが加飾シート本体の風合いを維持した状態で成形できる点から好ましい。Ｂ１／Ｂ２が小さい場合、弾性保護層が固く、加飾シートに対してクッション効果を得ることができない可能性があり、Ｂ１／Ｂ２が大きい場合、弾性保護層が軟質すぎるため、弾性保護層自体が樹脂充填圧に押されて潰れる可能性がある。
【００５０】
このようにして、加飾成形用加飾シートが得られる。本実施形態における加飾成形用加飾シートの厚さとしては、０．７〜５ｍｍ、さらには１〜２．５ｍｍであることが、加飾シート本体が薄かったり、形成されるエンボス凹凸が浅く大柄であったりした場合であっても、加飾成形のための射出成形において、厚さによる成形性への影響が小さい点から好ましい。
【００５１】
以上説明した加飾成形用加飾シートは、射出成形の金型のキャビティの形状に合わせるようにトリミングされたり、またはそれを立体的な形状に賦形されるプリフォーム成形されたりして整形され、それを金型の内部に収容した後、射出成形により成形される樹脂成形体の表面に一体化されるインモールド成形に用いられる。
【００５２】
図５を参照して、加飾シート１０を用いて射出成形によりインモールド成形による加飾成形をすることにより、立体的なエンボス凹凸を含む加飾面を有する加飾成形体を成形する工程について説明する。
【００５３】
図５（ａ）に示すように、金型１７は、キャビティＣを備える可動側金型１７ａと、固定側金型１７ｂとを備える。はじめに、弾性保護層５で保護されたエンボス凹凸面を有する加飾シート１０をキャビティＣを形成する可動側金型１７ａの表面に弾性保護層５が面するように配置する。このとき、加飾シート１０は、エンボス凹凸面の凹部を充填して覆う弾性体から形成された弾性保護層５を備えるために、金型のキャビティの表面に吸着するように密着しやすい。そのために、次工程での射出成形時に、溶融樹脂の射出圧による加飾シート１０のキャビティ内部での位置ズレが抑制される。
【００５４】
そして、図５（ｂ）に示すように、射出成形により金型１７内の加飾シート１０の弾性保護層５が配された面に対する裏面側に溶融樹脂３０ａを射出することにより、加飾シート１０を表面に一体化したインモールド成形体を成形する。詳しくは可動側金型１７ａと固定側金型１７ｂとを型締めし、射出成形機７のシリンダ１８をノズル１６が固定側金型１７ｂのスプルーブッシュ１７ｆに接触するまで前進させて、射出成形機のシリンダ１８内で溶融された溶融樹脂３０ａをスクリュー１９で射出することにより、金型１７内に溶融樹脂３０ａを射出して射出成形する。射出された溶融樹脂３０ａは、金型１７内の樹脂流路Ｒを流れてキャビティＣ内に流入し、充填される。このとき、加飾シート本体４が繊維基材１に積層形成された樹脂層２を備える皮革様シートである場合には、繊維基材１に溶融樹脂３０ａが適度に浸透するために、射出成形により成形される射出成形体３０が投錨効果による高い接着性を維持するように加飾シート１０と一体化される。弾性保護層５は、射出成形の際の溶融樹脂の圧力によりエンボス凹凸面４ａが金型のキャビティの表面に押し付けられるときのクッションになり、射出圧力によりエンボス凹凸面４ａの立体的な触感が失われたり、低下したりすることが緩和される。そのために、加飾シート本体が薄かったり、形成されるエンボス凹凸が浅く大柄な場合であっても、立体的な触感が失われたり、低下したりしにくくなる。
【００５５】
射出成形で射出される樹脂としては、ＡＢＳ系樹脂，ポリカーボネート系樹脂，ポリプロピレン等のポリオレフィン系樹脂、ポリエチレンテレフタレート（ＰＥＴ）やポリブチレンテレフタレート（ＰＢＴ）等のポリエステル系樹脂、各種ポリアミド系樹脂のような各種熱可塑性樹脂が特に限定なく用いられる。
【００５６】
射出成形条件は、射出する樹脂の融点および溶融粘度、成形体の形状、および樹脂厚みに応じて流動末端部まで樹脂流動が可能な条件（樹脂温度、金型温度、射出圧力、射出速度、射出後の保持圧力、冷却時間）が適宜選択される。
【００５７】
そして、射出終了後、図５（ｃ）に示すように、溶融樹脂３０ａが冷却されて射出成形体３０が形成され、加飾シート１０が一体化されたインモールド成形体３１が成形される。そして、図５（ｄ）に示すように、金型１７を型開きすることにより、可動側金型１７ａと固定側金型１７ｂとが隔離されて、ランナー３２を有するインモールド成形体３１が取り出される。そして、ランナー３２を取り外すことにより、図５（ｅ）に示すように、弾性保護層５で保護されたエンボス凹凸面４ａを有するインモールド成形体３１が得られる。
【００５８】
そして、図５（ｆ）に示すように、インモールド成形体３１から、弾性保護層５を剥離することにより、エンボス凹凸面４ａが表出した加飾成形体４０が得られる。弾性保護層５の剥離方法は、特に限定されず、手で剥離したり、専用の剥離設備を用いて剥離したりする等、特に規定されない。
【００５９】
このようにして得られたエンボス凹凸面４ａが表出した加飾成形体４０は、インモールド成形時にエンボス凹凸面４ａの凹部を充填するように形成された弾性保護層５で保護されていたために、立体的なエンボス凹凸が消失したり凹部の深さが浅くなったりすることが抑制される。とくに、加飾シートが薄かったり、形成されるエンボス凹凸が浅く大柄な場合であっても、保護層の形成時や加飾成形のための射出成形の際に、立体的な触感が失われたり、低下したりしにくい。
【００６０】
また、加飾シートは、熱プレス成形や真空成形、真空圧空成形等により、インモールド成形に用いられる射出成形用金型のキャビティの形状に沿うように成形されたプリフォーム成形体として、インモールド成形に供してもよい。図６を参照して、加飾シート１０を立体的な形状に賦形したプリフォーム成形体２０を用いてインモールド成形による加飾成形をすることにより、立体的なエンボス凹凸を含む加飾面を有する加飾成形体を成形する工程について説明する。
【００６１】
図６（ａ）に示すように、金型２７は、キャビティＣを備える可動側金型２７ａと、固定側金型２７ｂとを備える。はじめに、弾性保護層５で保護されたエンボス凹凸面４ａを有する加飾シート１０をプリフォーム成形したプリフォーム成形体２０をキャビティＣを形成する可動側金型２７ａの表面に弾性保護層５が面するように配置する。このとき、プリフォーム成形体２０は、弾性保護層５を備えるために、金型のキャビティの表面に吸着するように密着しやすい。そのために、次工程での射出成形時に、溶融樹脂の射出圧によるプリフォーム成形体２０のキャビティ内部での位置ズレが抑制される。
【００６２】
そして、図６（ｂ）に示すように、射出成形により金型２７内のプリフォーム成形体２０の弾性保護層５が配された面に対する裏面側に溶融樹脂４０ａを射出することにより、プリフォーム成形体２０を表面に一体化したインモールド成形体が成形される。弾性保護層５は、射出成形の際の溶融樹脂の圧力によりエンボス凹凸面４ａが金型のキャビティの表面に押し付けられるときのクッションになり、射出圧力によりエンボス凹凸面４ａの立体的な触感が失われたり、低下したりすることが緩和される。
【００６３】
そして、射出終了後、図６（ｃ）に示すように、溶融樹脂４０ａが冷却されて射出成形体が形成され、プリフォーム成形体２０が一体化されたインモールド成形体４１が成形される。そして、図６（ｄ）に示すように、金型２７を型開きすることにより、可動側金型２７ａと固定側金型２７ｂとが隔離されて、ランナー４２を有するインモールド成形体４１が取り出される。そして、ランナー４２を取り外すことにより、図６（ｅ）に示すように、弾性保護層５で保護されたエンボス凹凸面４ａを有するインモールド成形体４１が得られる。
【００６４】
そして、図６（ｆ）に示すように、インモールド成形体４１から、弾性保護層５を剥離することにより、エンボス凹凸面４ａが表出した加飾成形体５０が得られる。
【実施例】
【００６５】
以下、本発明を実施例によりさらに具体的に説明する。なお、本発明は実施例により何ら限定されるものではない。
【００６６】
はじめに、本実施例で用いた評価方法を以下にまとめて説明する。
【００６７】
（加飾シート本体の平均厚さ（Ａ１）、弾性保護層の平均厚さ（Ａ２））
加飾シート本体の平均厚さ（Ａ１）及び弾性保護層の平均厚さ（Ａ２）は次のようにして求めた。
加飾シート本体の平均厚さ（Ａ１）：マイクロメーターを用いて測定した。測定は５回行い、その平均値をとった。
弾性保護層の平均厚さ（Ａ２）：加飾シートのエンボス凹面に弾性保護層を充填することで作製した加飾成形用加飾シートの厚みを、マイクロメーターを用いて測定した。測定は５回行い、その平均値をＡ３とし、Ａ３からＡ１を差し引いた値をA２とした。
【００６８】
（加飾シート本体のＣＭＤ方向の引張弾性率（Ｂ１）、弾性保護層の引張弾性率（Ｂ２））
加飾シート本体のＣＭＤ方向の引張弾性率（Ｂ１）及び弾性保護層の引張弾性率（Ｂ２）は次のようにして求めた：
加飾シート本体から１２ｃｍ×２．５ｃｍ（長辺側がＣＭＤ方向）の試験片を切り抜いた。そして、電気機械式万能材料試験機（インストロン社製,5900R）に試験片をセットし、室温で引張試験を実施した（チャック間距離５０ｍｍ、引張速度１００ｍｍ/ｍｉｎ）。そして、取得した応力―歪（Ｓ−Ｓ）曲線から弾性域における弾性率Ｂ１（工学歪０-４％における傾き）を求めた。硬化した弾性保護層に対しても同様の測定を行い、弾性保護層の引張弾性率Ｂ２を求めた。
【００６９】
（エンボス凹凸面に対する弾性保護層の剥離強度）
エンボス凹凸面に対する弾性保護層の剥離強度は次のようにして求めた：加飾シート本体と弾性保護層とから成る加飾成形用加飾シートを２５ｍｍ巾にカットして、テンシロン万能材料試験機（ORIENTEC CORPORRTION、RTM-100）の掴み冶具の一方に加飾シート本体、もう一方に弾性保護層を挟み、加飾シート本体を挟んだ掴み冶具を、引張速度１００ｍｍ/ｍｉｎでシート面の法線方向に引っ張ることで加飾シート本体と弾性保護層との層間の剥離強度を測定した（ＭＤ，ＣＭＤ各方向）。初期のチャック間距離は２０ｍｍ、チャートスピードは５０ｍｍ/ｍｉｎとした。
【００７０】
（弾性体液状原料の溶液粘度）
弾性体液状原料の溶液粘度は次のようにして求めた：
測定装置としてブルックフィールド形回転粘度計（英弘精機社製,B型,DV3T）を使用した。先ず、気泡を生じないように注意しながら，ビーカーを試料で満たした。次にスピンドルを試料表面に対し約４５度の角度に保ち、試料中に浸した後、スピンドルを垂直に向け、装置の軸に接続した。泡水準器を使用してスピンドルが垂直であることを確かめ、スピンドルの下端がビーカーの底から１０mm以上離れた位置にあること、及びスピンドルが軸の標線の下側まで浸されていることを確認した。温度計を試料中に浸した。試料の温度が規定の限度内（２０-２６℃）になるまで待った。モータを始動し、希望する回転数２min-1で回転させた。装置を運転したまま、計器の指示が安定したとき、トルク計のフルスケールの０．２５％まで読み取った。軸針をロックし、モータを止めて読み取った。なお、連続２回の測定値が、互いに３%以上離れない値を得るまで測定を継続した。これら２回の値の平均値ｌを求めた。試料の溶液粘度（見掛け粘度）［Ｐａ・s］は，次の式にｌを代入して算出した。
見掛け粘度 (Ｐａ・s)＝（Ａ×ｋ×ｌ）/１０００
Ａ：装置の種類による係数（Ａ形に対しては１，Ｂ形に対しては２，Ｃ形に対しては８）
ｋ：回転数及びスピンドルの組合せに基づく係数（単位：ｍＰａ・ｓ）
【００７１】
（エンボス凹凸面の深度測定）
エンボス凹凸面の深度を次のようにして求めた：得られた加飾成形体の平坦部をバンドソーで切り出し（４０ｍｍ）、エンボス凹凸面が上に向くように、表面粗さ測定機（［株］小坂研究所社製, Surfcorder SE700）の測定台座にセットした。そして、同測定機の触針（先端半径Ｒ ２μｍ, 頂角６０度）で凹凸のトップとボトムの厚さを計３か所測定し、その平均値からエンボス凹凸面のおおよその深度を求めた。なお、トレース長さは２０ｍｍ、送り速度は１mm/sec、測定倍率はシボの種類に応じて適宜調整した。
【００７２】
（エンボス凹凸面の立体的形状評価）
得られた加飾成形体のエンボス凹凸面を目視し、その立体的形状を次のようにして判定した。
Ａ：不良無く、エンボス凹凸面の立体的な形状が維持されていると目視で判断できる
Ｂ： エンボス凸部頂点に打痕が見られるが、エンボス凹凸面の立体的な形状が維持されていると目視で判断できる。
Ｃ： 表面が平滑となり、表面触感がつるつるとなっており、エンボス凹凸面の立体的な形状が目視で認識できない。
【００７３】
［実施例１］
長繊維の海島型複合繊維の不織布から海成分を除去することにより得られた、単繊維繊度０．０８ｄｔｅｘの極細繊維の繊維束（平均２５本／束）を絡合させた見掛け密度０．５３ｇ/ｃｍ3の不織布に架橋されたポリウレタンを含浸付与して形成された厚さ３５０μｍの不織布を準備した。ポリウレタン／不織布の質量比は１５／８５であった。
【００７４】
一方、剥離紙の表面にポリカーボネート系無黄変タイプのポリウレタン樹脂の溶液を塗布し、８０℃で１０分間乾燥することにより厚さ３０μｍのポリウレタン膜を形成した。そして、形成されたポリウレタン膜の表面に、接着層となるポリカーボネート系無黄変タイプの２液硬化型ポリウレタン溶液をさらに塗布し、５０℃で３分間乾燥することにより厚さ７０μｍの接着層を形成した。このようにして厚さ１００μｍの平坦な銀付調の樹脂層を形成した。
【００７５】
そして、不織布の一面に剥離紙に形成された銀付調の樹脂層の接着層を貼り合わせ、８０℃で２分間加熱した。このようにして銀付調の樹脂層を備える厚さ０．４３ｍｍの人工皮革基材である可撓性シートを得た。
【００７６】
そして、得られた可撓性シートの樹脂層に、１２０℃に加熱した凹凸を有するエンボスプレス型を用いて表面の凹凸を転写することにより、樹脂層の表面にエンボス凹凸面を形成し、加飾シート本体を得た。加飾シート本体に形成されたエンボス凹凸面は、５〜２０ｍｍ角の大きさの四角形状、楕円状、半球状で縁の太さが数百μｍであるマスが縦横に隣接したクロコダイル調の模様を有し、凹凸のシボ模様を有するその凸部を上面とし、その反対面の凹部の底面を下面としたときの上面から下面までの平均厚さ（Ａ１）が０．９５ｍｍであった。また、加飾シート本体の２０℃におけるＣＭＤ方向の引張弾性率（Ｂ１）は５１ＭＰａであった。
【００７７】
そして、加飾シート本体のエンボス凹凸面の凹部を充填するようにして、２０℃における溶液粘度が８０Ｐａ・ｓである無溶剤タイプで常温硬化タイプの架橋性シリコーンゴムの弾性体液状原料を塗布し、常温で２４時間放置することにより硬化させた。このようにして、加飾シート本体のエンボス凹凸面に、表面が平坦である弾性シリコーンを含む弾性保護層を積層形成した。このようにして、加飾成形用加飾シートを得た。
【００７８】
弾性保護層の平均厚さ（Ａ２）は１．０６ｍｍであり、弾性保護層を形成する弾性シリコーンの２０℃における引張弾性率（Ｂ２）は３．５ＭＰａであった。また、エンボス凹凸面に対する弾性保護層の剥離強度は０．１２ｋｇ/２５ｍｍ以下であった。
【００７９】
そして、加飾成形用加飾シートを用いて、化粧品コンパクトケース（φ８０）の形状のキャビティを有する金型を用いてプリフォーム成形体を成形した。なお、プリフォーム成形は、温度１２０℃に加熱された上金型と常温の下金型の一対の金型の下金型に加飾成形用加飾シートを配置し、０．４ＭＰａの圧力でプレスして成形した。このようにしてプリフォーム成形体を得た。
【００８０】
そして、得られたプリフォーム成形体を、弾性保護層が金型表面に接触するように、射出インモールド成形機のインモールド金型の、プリフォーム成形体の形状に沿った形状を有するキャビティ内に配置した。このとき、弾性保護層が金型のキャビティの表面に吸着するようになり、位置ズレしにくかった。そして、射出インモールド成形機により、樹脂温度２３５℃、金型温度４０℃の条件でＡＢＳ樹脂を金型内に射出した。このようにして、化粧品コンパクトケースの形状を有する加飾成形体を得た。そして、加飾成形体の表層に配された弾性保護層を手で剥離することによりクロコダイル調の模様を有する人工皮革のエンボス凹凸面を有する加飾成形体を得た。得られたエンボス凹凸面の深度を測定したところ、深さ２００μｍ程度であり、エンボス凹凸面の立体的な形状が失われていなかった。結果を表１に示す。
【００８１】
【表１】
2020179611.tif 000003
【００８２】
［実施例２］
厚さ１００μｍの平坦な銀付調の樹脂層を備える厚さ４３０μｍの人工皮革基材である可撓性シートに代えて、厚さ１００μｍの平坦な銀付調の樹脂層を備える厚さ５９０μｍの可撓性シートを用いた以外は、実施例１と同様にして加飾成形用加飾シートを得た。そして、実施例１と同様にして、プリフォーム成形体及びクロコダイル調の模様を有する人工皮革の加飾成形体を得た。得られたエンボス凹凸面の深度を測定したところ、深さ２００μｍ程度であり、エンボス凹凸面の立体的な形状が失われていなかった。
【００８３】
［実施例３］
２０℃における引張弾性率（Ｂ２）が３．５ＭＰａの架橋性シリコーンゴムを２．５ＭＰａの架橋性シリコーンゴムに変更し、弾性保護層の平均厚さ（Ａ２）を１．０６ｍｍに代えて４．９８ｍｍに変更し、エンボスプレス型の凹凸のシボ模様を浅くすることにより凹凸のシボ模様の上面から下面までの平均厚さ（Ａ１）を０．９５ｍｍから０．５ｍｍに変更した以外は、実施例１と同様にして加飾成形用加飾シートを得た。そして、実施例１と同様にして、プリフォーム成形体及びクロコダイル調の模様を有する人工皮革の加飾成形体を得た。得られたエンボス凹凸面の深度を測定したところ、深さ４０μｍ程度であり、エンボス凹凸面の立体的な形状が失われていなかった。
【００８４】
［実施例４］
弾性保護層の平均厚さ（Ａ２）を１．０６ｍｍに代えて１．９５ｍｍに変更し、エンボスプレス型の凹凸のシボ模様を深くすることにより凹凸のシボ模様の上面から下面までの平均厚さ（Ａ１）を０．９５ｍｍから２．２ｍｍに変更した以外は、実施例１と同様にして加飾成形用加飾シートを得た。そして、実施例１と同様にして、プリフォーム成形体及びクロコダイル調の模様を有する人工皮革の加飾成形体を得た。得られたエンボス凹凸面の深度を測定したところ、深さ１０００μｍ程度であり、エンボス凹凸面の立体的な形状が失われていなかった。
【００８５】
［実施例５］
２０℃における引張弾性率（Ｂ２）が３．５ＭＰａの架橋性シリコーンゴムを７．５ＭＰａの架橋性シリコーンゴムに変更し、弾性保護層の平均厚さ（Ａ２）を１．０６ｍｍに代えて１．１３ｍｍに変更し、加飾シート本体の平均厚さ（Ａ１）が０．９５ｍｍから０．９９ｍｍに変わった以外は、実施例１と同様にして、プリフォーム成形体及びクロコダイル調の模様を有する人工皮革の加飾成形体を得た。得られたエンボス凹凸面の深度を測定したところ、深さ２００μｍ程度であり、エンボス凹凸面の立体的な形状が失われていなかった。
【００８６】
［実施例６］
エンボスプレス型の凹凸のシボ模様を深くすることにより凹凸のシボ模様の上面から下面までの平均厚さ（Ａ１）を０．９５ｍｍから６．５ｍｍに変更した以外は、実施例１と同様にして加飾成形用加飾シートを得た。そして、実施例１と同様にして、プリフォーム成形体及びクロコダイル調の模様を有する人工皮革の加飾成形体を得た。得られたエンボス凹凸面の深度を測定したところ、深さ２０μｍ程度であったが、エンボス凹凸面の高低差を反映する平均厚さ（Ａ１）と比べると、エンボス凹凸面の立体的な形状がやや失われていた。
【００８７】
［比較例１］
２０℃における引張弾性率（Ｂ２）が３．５ＭＰａの架橋性シリコーンゴムを６０ＭＰａの架橋性シリコーンゴムに変更した以外は、実施例１と同様にして加飾成形用加飾シートを得た。そして、実施例１と同様にして、プリフォーム成形体及びクロコダイル調の模様を有する人工皮革の加飾成形体を得た。得られたエンボス凹凸面の深度を測定したところ、深さ１０μｍ程度であり、エンボス凹凸面の立体的な形状が失われていた。
【産業上の利用可能性】
【００８８】
本発明は、車両内装材、携帯端末本体（スマートフォン、タブレットＰＣ）およびそのケース、カバーなどのアクセサリ、電子機器の筐体、化粧品ケースなどの射出成形体の表面を加飾できる。
【符号の説明】
【００８９】
１  繊維基材
２  樹脂層
３  エンボスプレス型
４  加飾シート本体
４ａ  エンボス凹凸面
４ｂ  凹凸面（裏面）
５  弾性保護層
７  射出成形機
１０  加飾成形用加飾シート
１１  樹脂液槽
１２  平坦な樹脂層
１３  可撓性シート
１５  弾性体液状原料
３１，４１    インモールド成形体
４０，５０  加飾成形体
Ａ１  平均厚さ
Ａ３  平均厚さ
【図１】
2020179611.tif 000004
【図２】
2020179611.tif 000005
【図３】
2020179611.tif 000006
【図４】
2020179611.tif 000007
【図５】
2020179611.tif 000008
【図６】
2020179611.tif 000009